(57)【要約】【課題】高速調光材料を実用的な消色反応速度もしくは発色濃度とするための制御方法並びに実用的な消色反応速度もしくは発色濃度の高速調光材料を提供する。【解決手段】ラジカル重合基をもつパラシクロファンで架橋されたヘキサアリールビスイミダゾール化合物を重合させて得られる重合体、もしくは（メタ）アクリル酸系の化合物あるいはラジカル重合基をもつ増感剤と共重合させた共重合体により、消色反応速度や光感度や色調を制御することができる。【選択図】なし【特許請求の範囲】
【請求項１】
下記一般式（ＩＩＩ）で表されるフォトクロミック分子のホモ重合体。
【化１】
2011122089.tif 000019
構造式中、Ａは上記構造を有するフォトクロミック分子であり、Ｒ１は水素またはメチル基であり、Ｒ３〜Ｒ７はそれぞれ独立して水素またはアルコキシ基であり、ｎは２〜２０の整数である。
【請求項２】
下記一般式（ＩＶ）で表されるフォトクロミック分子のブロックまたはランダム共重合体。
【化２】
2011122089.tif 000020
構造式中、Ａは上記構造を有するフォトクロミック分子であり、Ｒ１、Ｒ１−２およびＲ１−３はそれぞれ独立して水素またはメチル基であり、Ｒ３〜Ｒ７はそれぞれ独立して水素またはアルコキシ基であり、ｎは２〜２０の整数である。
【請求項３】
下記一般式（Ｖ）表されるフォトクロミック分子のブロックまたはランダム共重合体。
【化３】
2011122089.tif 000021
構造式中、Ａは上記構造を有するフォトクロミック分子であり、Ｂは上記構造を有する光増感性化合物であり、Ｒ１、Ｒ１−２、Ｒ１−３およびＲ１−４はそれぞれ独立して水素またはメチル基であり、Ｒ３〜Ｒ８はそれぞれ独立して水素またはアルコキシ基であり、ｍは２〜２０の整数であり、ｎは２〜２０の整数である。
【請求項４】
下記一般式（ＶＩ）で表されるフォトクロミック分子のブロックまたはランダム共重合体。
【化４】
2011122089.tif 000022
構造式中、Ａは上記構造を有するフォトクロミック分子であり、Ｂは上記構造を有する光増感性化合物であり、Ｒ１、Ｒ１−２はそれぞれ独立して水素またはメチル基であり、Ｒ３〜Ｒ８はそれぞれ独立して水素またはアルコキシ基であり、ｍは２〜２０の整数であり、ｎは２〜２０の整数である。
【請求項５】
下記一般式（ＶＩＩ）で表されるフォトクロミック分子のブロックまたはランダム共重合体。
【化５】
2011122089.tif 000023
構造式中、ＡおよびＡ２は上記構造を有するフォトクロミック分子であり、Ｒ１およびＲ１−２はそれぞれ独立して水素またはメチル基であり、Ｒ３およびＲ９はそれぞれ独立して水素またはアルコキシ基であり、Ｒ４〜Ｒ７は水素であり、Ｒ１０〜Ｒ１３はアルコキシ基であり、ｍは２〜２０の整数であり、ｎは２〜２０の整数である。
【請求項６】
請求項１に示したフォトクロミック分子のホモ重合体においてＲ３〜Ｒ７がそれぞれ独立して水素またはメトキシ基であるフォトクロミック分子のホモ重合体。
【請求項７】
請求項６に示したフォトクロミック分子のホモ重合体においてＲ３はメトキシ基でパラ位に結合しており、Ｒ４〜Ｒ７は全て水素であるフォトクロミック分子のホモ重合体。
【請求項８】
請求項６に示したフォトクロミック分子のホモ重合体においてＲ３はメトキシ基でパラ位に結合しており、Ｒ４〜Ｒ７は全てメトキシ基でメタ位とパラ位に結合しているフォトクロミック分子のホモ重合体。
【請求項９】
請求項２に示した共重合体においてＲ３〜Ｒ７がそれぞれ独立して水素またはメトキシ基であるフォトクロミック分子の共重合体。
【請求項１０】
請求項９に示した共重合体においてＲ３はメトキシ基でパラ位に結合しており、Ｒ４〜Ｒ７は全て水素であるフォトクロミック分子の共重合体。
【請求項１１】
請求項９に示した共重合体においてＲ３はメトキシ基でパラ位に結合しており、Ｒ４〜Ｒ７は全てメトキシ基でメタ位とパラ位に結合しているフォトクロミック分子の共重合体。
【請求項１２】
請求項３に示した共重合体においてＲ３〜Ｒ8がそれぞれ独立して水素またはメトキシ基であるフォトクロミック分子の共重合体。
【請求項１３】
請求項１２に示した共重合体においてＲ３およびＲ8はメトキシ基でパラ位に結合しており、Ｒ４〜Ｒ７は全て水素であるフォトクロミック分子の共重合体。
【請求項１４】
請求項１２に示した共重合体においてＲ３およびＲ8はメトキシ基でパラ位に結合しており、Ｒ４〜Ｒ７は全てメトキシ基でメタ位とパラ位に結合しているフォトクロミック分子の共重合体。
【請求項１５】
請求項４に示した共重合体においてＲ３〜Ｒ8がそれぞれ独立して水素またはメトキシ基であるフォトクロミック分子の共重合体。
【請求項１６】
請求項１５に示した共重合体においてＲ３およびＲ8はメトキシ基でパラ位に結合しており、Ｒ４〜Ｒ７は全て水素であるフォトクロミック分子の共重合体。
【請求項１７】
請求項１５に示した共重合体においてＲ３およびＲ8はメトキシ基でパラ位に結合しており、Ｒ４〜Ｒ７は全てメトキシ基でメタ位とパラ位に結合しているフォトクロミック分子の共重合体。
【請求項１８】
請求項５に示した共重合体においてＲ３およびＲ９はメトキシ基でパラ位に結合しており、Ｒ４〜Ｒ７は全て水素であり、Ｒ１０〜Ｒ１３はメトキシ基でメタ位とパラ位に結合しているフォトクロミック分子の共重合体。
【請求項１９】
フォトクロミック分子を重合させて請求項１〜１８のいずれかに記載された重合体にすることにより、フォトクロミック材料の消色反応速度を低減させる方法。
【請求項２０】
請求項５または請求項１８に記載されたフォトクロミック分子の共重合体において、Ａ構造を有するフォトクロミック分子とＡ２構造を有するフォトクロミック分子との構成比を変えることにより、フォトクロミック材料の光感度や色調を制御する方法。
【発明の詳細な説明】
【技術分野】
【０００１】
本発明は、例えば、サングラスや光変調素子をはじめとする光学材料や、記録材料や表示体などのデバイス用材料や、表示・非表示や発色・消色の切り替えが可能なインクやコート剤などの印刷材料に使用される調光染料に関する。
【背景技術】
【０００２】
光反応によって発消色するフォトクロミズムを示すフォトクロミック材料は、主にサングラス用調光染料などに用いられてきた。また光ディスクなどの記録材料やホログラムなどの表示材料として研究が進められている。
【０００３】
サングラス用調光材料にはスピロピラン系化合物、ナフトピラン系化合物、フルギド系化合物、ジアリールエテン系化合物などが用いられてきたが室温での消色反応速度が小さく、例えば屋外から屋内に移動してもしばらく着色したままであったり、車を運転中にトンネルに入っても消色せずに前方の視界の回復が遅れたりするといった欠点があった。
【０００４】
こうした状況の中で本発明者らは、非特許文献１（第１世代ＨＡＢＩ）および非特許文献２（第２世代ＨＡＢＩ）に示すように、消色反応が極めて速く、発色体の半減期がミリ秒単位と短時間であるラジカル散逸抑制型フォトクロミック分子を開発した。
【先行技術文献】
【非特許文献】
【０００５】
【非特許文献１】Journal of Physical Organic Chemistry 20, pp857-863(2007)
【非特許文献２】Journal of American Chemical Society 131(12), pp4227-4229(2009)
【発明の概要】
【発明が解決しようとする課題】
【０００６】
このラジカル散逸抑制型フォトクロミック分子にてサングラス用調光材料を作製した場合、消色反応速度が大きいため上述の欠点を克服できると期待される。しかしながら、上記分子はこれまで実用化されてきたフォトクロミック分子に比べあまりに消色反応速度が大きいため、その実用的な用途を広げるためには、その反応速度や発色濃度を適当なものとする制御方法が必要とされた。
【０００７】
上記ラジカル散逸抑制型フォトクロミック分子の有する課題としては、例えばサングラス用調光材料として使用する場合、調光材料に励起光が当たって発色体となっても消色体へ戻る時間がミリ秒単位と極めて短いため発色体が蓄積せず発色濃度が低い（色づきにくい）という課題があげられる。そこで発色濃度を向上させるため、または所望の発色濃度を実現するために発色体から消色体への反応速度を低減させる方法が必要となる。
【０００８】
本発明は上記に鑑みてなされたものであり、実用的な反応速度や発色濃度を有するフォトクロミック材料を開発するべく消色反応速度の低減方法、励起光に対する感度を向上させる方法、色調のコントロール方法を提供し、またこれら方法によって作製されたフォトクロミック材料を提供する。
【課題を解決するための手段】
【０００９】
本発明者らは上記課題を解決するために、まず高速光応答性フォトクロミック分子の光応答速度の制御法について鋭意検討を進めた。
【００１０】
一般式（Ｉ）で表されるフォトクロミック分子は、二つのイミダゾール環がイミダゾリルラジカルになりそれらがほぼ平行状態のときに発色体となり、二つのイミダゾリルラジカルが結合して片方のイミダゾール環が他方とほぼ垂直になるような立体配置を取るときに消色体となると考えられている。そこで、少なくともどちらか一方のイミダゾール環をポリマー主鎖に結合させて垂直状態へ戻りにくくすることにより、消色反応速度を低下させることができると考えるに到った。
【００１１】
上述の推察から一般式（Ｉ）で表わされる重合性官能基を有したフォトクロミック分子モノマーを重合させてポリマーもしくはオリゴマーとすることを見出した。
【００１２】
【化６】
2011122089.tif 000002
【００１３】
一般式（Ｉ）で表されるフォトクロミック分子を重合させることにより、下記構造を有するフォトクロミック分子ホモ重合体１−１を合成した。この重合体は図１に示すようにモノマーよりも発色体の半減期が長くなっており消色反応速度が効果的に低減したことがわかる。
【００１４】
【化７】
2011122089.tif 000003
【００１５】
また、一般式（Ｉ）で表されるフォトクロミック分子とメタクリル酸メチルや一般式（ＩＩ）で表されるような重合性官能基を有する光増感剤とを共重合させることによっても図２に示すように上記ホモポリマーと同様に半減期を長くすることができ消色反応速度を低下させる効果を得られることが判明した。
【００１６】
【化８】
2011122089.tif 000004
【００１７】
また、励起光に対する感度を向上させるべく鋭意検討したところ、一般式（Ｉ）で表されるフォトクロミック分子のＲ４〜Ｒ７のいずれかまたは全てに電子供与性の官能基を導入することにより消色体のフォトクロミック分子の紫外可視吸収が長波長側でも増加することが見出され、可視光照射でも効率良く発色体を生成できるフォトクロミック分子を得ることが可能となった。
【００１８】
図３に示すように、例えばＲ４〜Ｒ７全てがメトキシ基である場合は、全てが水素である場合に比べて消色体の紫外可視吸収が長波長側で増加していることがわかる。
【００１９】
また、図４および図５に示すように、この可視光照射でも感度良く発色体を生成するＲ４〜Ｒ７がメトキシ基であるフォトクロミック分子を重合させることにより合成したホモ重合体は、重合することによる消色反応速度を低下させる効果と可視光感度の良い効果の組み合わさった材料であることが明らかとなった。
【００２０】
さらに、一般式（Ｉ）においてＲ４〜Ｒ７の全てが水素であるフォトクロミック分子とＲ４〜Ｒ７の全てがメトキシ基であるフォトクロミック分子との共重合体の発色体の吸収スペクトルはそれぞれの分子の発色体の吸収スペクトルの単純な足し合わせになる。したがって、励起光照射後は両フォトクロミック分子発色体の足し合わせの色となっており、時間経過とともにまず消色速度の早いＲ４〜Ｒ７の全てが水素であるフォトクロミック分子の発色体の色が消え徐々に色が変化することがわかった。このことから発色体の色が違う分子同士の混合比を変えることで発色体色調をコントロールすることが可能であることがわかった（図６および図７）。
【００２１】
フォトクロミック分子の重合体を用いてガラス基板上にフィルムを作製した結果、発色体の吸収スペクトルは重合体の溶媒中でのスペクトルとほぼ一致しフィルム状態でも発色体色調をコントロール可能であることがわかった（図８）。
【発明の効果】
【００２２】
本発明のフォトクロミック分子を含む重合体を使用することにより高速フォトクロミック分子の消色反応速度を小さくしたり、色調をコントロールさせたりすることが可能となり、発色濃度の向上や色調を制御した調光材料を提供することができる。
【図面の簡単な説明】
【００２３】
【図１】過渡吸収測定によるモノマーとホモ重合体１−１との発色体半減期の比較である。
【図２】ホモ重合体と共重合体の過渡吸収測定結果の比較である。
【図３】Ｒ４〜Ｒ７が水素のフォトクロミック分子とＲ４〜Ｒ７がメトキシ基のフォトクロミック分子の消色体の紫外可視吸収スペクトルの比較である。
【図４】Ｒ４〜Ｒ７が水素のフォトクロミック分子のホモ重合体とＲ４〜Ｒ７がメトキシ基のフォトクロミック分子のホモ重合体の紫外可視吸収スペクトルの比較である。
【図５】Ｒ４〜Ｒ７がメトキシ基のフォトクロミック分子のホモ重合体とＲ４〜Ｒ７がメトキシ基のフォトクロミック分子のモノマーの過渡吸収測定の比較である。
【図６】Ｒ４〜Ｒ７が水素のフォトクロミック分子とＲ４〜Ｒ７がメトキシ基のフォトクロミック分子との共重合体の発色体の吸収スペクトルである。
【図７】Ｒ４〜Ｒ７が水素のフォトクロミック分子とＲ４〜Ｒ７がメトキシ基のフォトクロミック分子との共重合体の発色体の過渡吸収測定であり、Ｒ４〜Ｒ７がメトキシ基のフォトクロミック分子のホモ重合体やＲ４〜Ｒ７が水素のフォトクロミック分子のホモ重合体のものと比較してある。
【図８】Ｒ４〜Ｒ７が水素のフォトクロミック分子のホモ重合体で作製したフィルムとＲ４〜Ｒ７がメトキシ基のフォトクロミック分子のホモ重合体で作製したフィルムの発色体吸収スペクトルの比較である。
【図９】ホモ重合体１−１のフィルムの過渡吸収測定結果である。
【図１０】化合物１−１０と化合物１−７とメタクリル酸メチルとの共重合体のフィルムの過渡吸収測定である。
【図１１】ホモ重合体１−２のフィルムの過渡吸収測定結果である。
【図１２】ホモ重合体と共重合体の紫外可視吸収スペクトルの比較である。
【発明を実施するための形態】
【００２４】
＜本発明のフォトクロミック材料＞
本発明では、一般式（Ｉ）で表わされるフォトクロミック分子モノマーを重合させてポリマーもしくはオリゴマーを合成することを特徴とする。
【００２５】
【化９】
2011122089.tif 000005
【００２６】
また、本発明ではフォトクロミック分子モノマーを重合させてホモ重合体を合成したり、フォトクロミック分子と他の重合性モノマーや重合基を有した一般式（ＩＩ）で表されるような光増感性化合物と混合して共重合体を合成したりすることも可能である。この共重合体はブロック共重合体であっても、ランダム共重合体であってもよい。
【００２７】
【化１０】
2011122089.tif 000006
【００２８】
一般式（Ｉ）で表されるフォトクロミックモノマー分子について説明する。本発明のフォトクロミック分子は、ヘキサアリールビスイミダゾール（ＨＡＢＩ）の誘導体であり、イミダゾール基の２位がパラシクロファンで結合しトリフェニルイミダゾール基が２量化した骨格を有する。
【００２９】
一般式（Ｉ）および一般式（ＩＩ）における置換基Ｒ１〜Ｒ８について説明する。Ｒ１、Ｒ２はそれぞれ独立して水素またはメチル基を表す。Ｒ３〜Ｒ８はそれぞれ独立して水素または種々の置換基である。Ｒ３やＲ８が水素ではなく置換基である場合、その置換位置はパラ位が好ましい。Ｒ４〜Ｒ７が水素ではなく置換基である場合、その置換位置はパラ位が好ましく、１つの環に２つの置換基が結合する場合にはメタ位とパラ位が好ましい。
【００３０】
この置換基としては、アルコキシ基、アミノ基、アルキルアミノ基、アルキル基、ヒドロキシル基、ハロゲン、シアノ基またはニトロ基などが例示できる。これらの中でもアルコキシ基、アルキルアミノ基を有する分子は消色体が可視光領域も効率よく吸収するため、またフォトクロミック分子自体の消色反応速度が小さいため太陽光中で発色濃度を高めるためには好ましい。
【００３１】
アルコキシ基として好ましくは、メトキシ基、エトキシ基、プロポキシ基、ブトキシ基、ペンチルオキシ基、ヘキシルオキシ基があげられる。アルキルアミノ基として好ましくはジメチルアミノ基、ジエチルアミノ基、ジプロピルアミノ基、ジブチルアミノ基があげられる。
【００３２】
ｎ、ｍは自然数を示しており、フォトクロミック分子の重合度を上げるためにｎ＝６以上、ｍ＝６以上であることが好ましいがこれに限られたものではない。具体的には、ｎは２〜２０が好ましく、４〜２０がより好ましく、６〜２０が特に好ましい。また、ｍは２〜２０が好ましく、４〜２０がより好ましく、６〜２０が特に好ましい。
【００３３】
ラジカル重合のための重合開始剤としては一般的な化合物が各種使用できるが、フォトクロミック分子の損傷を防ぐためには、高温反応は好ましくない。この観点からは２，２’−アゾビス（２，４−ジメチルバレロニトリル）や、２，２’−アゾビス（４−メトキシ−２，４−ジメチルバレロニトリル）などを使用することが好適であるが、この例示化合物に限定されるものではない。
【００３４】
共重合させるラジカル重合性モノマーとしてはアクリル酸、メタクリル酸、アクリル酸エステル、メタクリル酸エステル、スチレン、アクリロニトリル、酢酸ビニルなどの基を有している化合物が挙げられる。
【００３５】
また、光増感性化合物としては重合基を有する光増感化合物であれば良く一般式（ＩＩ）で表される化合物などが挙げられる。具体的には、ベンジル、メトキシベンジル、ベンゾフェノン、メトキシベンゾフェノン、アミノベンゾフェノン、ジメチルアミノベンゾフェノン、キサントン、チオキサントン、アセトフェノン、ブチロフェノン、プロピオフェノン、アントロン、フルオレン、トリフェニレン、アントラキノン、ピレン、ナフタレン、アントラセン、フェナントレン、クリセン、コロネン、ビフェニル、ベンズアルデヒドなどがあげられる。
【００３６】
なお、本発明ではポリマーを合成するために、それぞれの化合物に重合のための官能基を導入することが必要である。この重合性官能基としては、重合反応を起こすものであれば特に限定されないが、例えば、アクリル酸、メタクリル酸、アクリル酸エステル、メタクリル酸エステル、スチレン、アルキルスチレン、アクリロニトリル、アクリルアミド、メタクリルアミド、酢酸ビニル、ブタジエン、エポキシ、プロピレンオキシド、塩化ビニルなどの基があげられる。
【００３７】
本発明に係るフォトクロミック分子モノマーの重合で用いられる溶媒としては、ＴＨＦやトルエンなどがあげられる。また、重合条件としては、重合温度は３０〜１５０℃が好ましく、３０〜１００℃がより好ましく、３０〜６０℃が特に好ましく、反応時間は反応温度や必要とされる分子量によって異なるが２時間〜１週間が好ましく、より１〜５日間が好ましく、特に２〜４日間が好ましい。
【００３８】
＜本発明のフォトクロミック材料を用いた消色反応速度、光感度または色調の制御方法＞
本発明に係るフォトクロミック材料は、上述するように一般式（Ｉ）で表わされるフォトクロミック分子モノマーを重合させてポリマーもしくはオリゴマーにすることにより、モノマーのときの大きすぎる消色反応速度を制御して、様々な用途に合わせた消色反応速度にすることができる。
【００３９】
具体的にはフォトクロミック分子（モノマー）を重合させることで小さい消色反応速度に制御することができるが、重合度と消色反応速度との関係はフォトクロミック分子（モノマー）の構造にも依存するため、具体的な数値で一義的に規定することは困難である。また、消色反応速度を小さくするためには必ずしもフォトクロミック分子のホモ重合体である必要はなく、メタクリル酸メチルや重合基を有する光増感剤など、他の重合性モノマーとフォトクロミック分子を共重合体させてもよい。
【００４０】
また、図１２に示したように光増感剤との共重合によりフォトクロミック分子単体の場合よりも光の吸収量が増加し光感度が向上する。フォトクロミック分子に電子供与性官能基を導入することにより図４に示すように紫外可視吸収が長波長側でも増加し可視光感度を増加させることもできる。
【００４１】
さらに、図６および図７に示したように、発色体の色が違う２種以上のフォトクロミック分子の混合比を変えることで発色体色調をコントロールすることが可能である。ただし、具体的な混合比はフォトクロミック分子（モノマー）の構造に依存するため一義的に規定することは困難である。
【実施例】
【００４２】
＜実施例１：フォトクロミックポリマーのホモ重合体＞
一般式（Ｉ）で表されるフォトクロミック分子モノマーの合成方法の一例を以下に示す。
【００４３】
まず、公知の合成方法（Chemische Berichte 120, 1825-1828(1987)など）を参考にして、化合物１−４（パラシクロファンジアルデヒド）０．９６ｇを得た。
【００４４】
【化１１】
2011122089.tif 000007
【００４５】
次に、４，４’−ジメトキシベンジル６．０ｇと塩化ピリジニウム１３．３ｇを１８０℃に加熱し３時間撹拌し反応させた。この反応液を水と酢酸エチルにより分液し酢酸エチル層を分離した。この酢酸エチル層を濃縮した後、ジクロロメタンを加えて抽出を行った。溶解せずに残った固体をろ過により除去した。ろ液にＮａＯＨ水溶液（１０重量％）を加えて分液した。水層に塩酸（３５％）を加えて中和し、析出した固体をろ過により回収し化合物１−５を１．２ｇ得た。
【００４６】
【化１２】
2011122089.tif 000008
【００４７】
次に、１．００ｇの化合物１−５、炭酸カリウム０．７５５ｇ、ヨウ化カリウム０．０１３ｇをＤＭＦ１４ｍＬに溶解、懸濁し６−クロロ−１−ヘキサノール０．８ｍＬを加えて８０℃にて１．５時間加熱した。反応溶液を水と酢酸エチルで分液し有機層を分離し濃縮した後ジクロロメタンを加えて溶解した。ここにヘキサンを加えることで析出した固体を回収し化合物１−６を１．３ｇ得た。
【００４８】
【化１３】
2011122089.tif 000009
【００４９】
化合物１−６の１Ｈ−ＮＭＲ、および１３Ｃ−ＮＭＲ測定結果を以下に示す。
１Ｈ−ＮＭＲ（５００ＭＨｚ，ＣＤＣｌ３）  δ： 7.95-7.92 (m, 4H), 6.97-6.94 (m, 4H), 4.04 (t, Ｊ=6.5Hz, 2H), 3.88 (s, 3H), 3.66 (t, Ｊ=6.5Hz, 2H), 1.84-1.81 (m, 2H), 1.62-1.59 (m, 2H), 1.52-1.44 (m, 4H), 1.32 (s, 1H).
１３Ｃ−ＮＭＲ（１２５ＭＨｚ，ＣＤＣｌ３）  δ： 193.88, 193.83, 165.19, 164.79, 132.71, 126.70, 126.46, 115.06, 114.62, 68.65, 63.17, 55.97, 32.96, 29.33, 26.13, 25.84.
【００５０】
次に、１．０ｇの化合物１−６とパラヒドロキシフェノール６．１ｍｇの入った容器を窒素置換した後、ジクロロメタン６ｍＬを加え氷冷した。この後、トリエチルアミン０．８６ｍＬとメタクリロイルクロリド０．５２ｍＬを加え室温にて３時間反応させた。反応液に水を加えて分液することで有機層を分離し、ヘキサンを加えて析出した固体を回収して、化合物１−７を１．０ｇ得た。
【００５１】
【化１４】
2011122089.tif 000010
【００５２】
化合物１−７の１Ｈ−ＮＭＲ、１３Ｃ−ＮＭＲ測定結果を以下に示す。
１Ｈ−ＮＭＲ（５００ＭＨｚ，ＣＤＣｌ３）  δ： 7.96-7.92 (m, 4H), 6.98-6.94 (m, 4H), 6.09 (s, 1H), 5.55 (s ,1H), 4.16 (t, Ｊ=7.0Hz, 2H), 4.04 (t, Ｊ=7.0Hz, 2H), 3.89 (s, 3H), 1.94 (s, 3H), 1.84-1.73 (m, 2H), 1.57-1.39 (m, 4H).
１３Ｃ−ＮＭＲ（１２５ＭＨｚ，ＣＤＣｌ３）  δ： 193.87, 193.82, 167.85, 165.18, 164.75, 136.82, 132.71, 126.69, 126.48, 125.57, 115.04, 114.62, 68.58, 64.90, 55.96, 29.25, 28.87, 26.08, 25.99, 18.66.
【００５３】
次に、０．５ｇの化合物１−４とベンジル０．４０ｇと酢酸アンモニウム２．１９ｇを酢酸８ｍＬに溶解し１００℃にて５時間加熱した。アンモニア水で反応溶液を中和しジクロロメタンで生成物を抽出した。ジクロロメタン層を濃縮後シリカゲルカラムクロマトグラフィーにて生成物を分離し化合物１−８を０．３８ｇ得た。
【００５４】
【化１５】
2011122089.tif 000011
【００５５】
化合物１−８の１Ｈ−ＮＭＲ、１３Ｃ−ＮＭＲ測定結果を以下に示す。
１Ｈ−ＮＭＲ（５００ＭＨｚ，ＤＭＳＯ−ｄ６）  δ： 12.14 (s, 1H), 9.55 (s, 1H), 7.58 (d, Ｊ=7.5Hz, 2H), 7.51 (d, Ｊ=7.0Hz, 2H), 7.47 (dd, Ｊ=7.5Hz, 2H), 7.40 (t, Ｊ=7.0Hz, 1H), 7.31 (dd, Ｊ=7.0Hz, 2H), 7.16 (t, Ｊ=7.0Hz, 1H), 7.10 (s, 1H), 6.96 (s, 1H), 6.84 (d, Ｊ=7.5Hz, 1H), 6.71 (d, Ｊ=8.0Hz, 1H), 6.66 (d, Ｊ=7.5Hz, 2H), 4.49-4.45 (m, 1H), 3.95-3.92 (m, 1H), 3.15-2.97 (m, 6H).
１３Ｃ−ＮＭＲ（１２５ＭＨｚ，ＣＤＣｌ３）  δ： 190.45, 145.29, 140.38, 140.17, 138.52, 138.15, 138.10, 136.78, 136.57, 136.10, 135.37, 133.24, 132.84, 131.44, 131.10, 130.85, 129.20, 128.61, 128.30, 127.93, 127.14, 53.76, 35.28, 35.24, 35.09, 31.82.
【００５６】
次に、０．３５ｇの化合物１−８、０．３５ｇの化合物１−７、パラメトキシフェノール５１．３ｍｇ、酢酸アンモニウム０．９５ｇを酢酸６．５ｍＬに溶解して８０℃で５日間加熱した後、アンモニア水で中和しジクロロメタンで抽出した。ジクロロメタン層を濃縮後シリカゲルカラムクロマトグラフィーにて生成物を分離し化合物１−９を０．５４ｇ得た。
【００５７】
【化１６】
2011122089.tif 000012
【００５８】
化合物１−９の１Ｈ−ＮＭＲ、１３Ｃ−ＮＭＲ測定結果を以下に示す。
１Ｈ−ＮＭＲ（５００ＭＨｚ，ＣＤＣｌ３）  δ： 9.06 (br, 2H), 7.39-7.30 (br, 3H), 7.14-6.98 (m, 12H), 6.73-6.61 (m, 9H), 6.10 (s, 1H), 5.55 (s, 1H), 4.23-4.15 (m, 4H), 3.91-3.88 (m, 4H), 3.76 (s, 3H), 3.20-3.12 (m, 6H), 1.94 (s, 3H), 1.85-1.71 (m, 4H), 1.54-1.43 (m, 4H).
１３Ｃ−ＮＭＲ（１２５ＭＨｚ，ＣＤＣｌ３）  δ： 167.49, 146.21, 145.51, 139.66, 137.51, 136.65, 136.28, 133.27, 132.95, 130.46, 128.88, 128.08, 125.39, 67.81, 64.81, 55.29, 35.31, 35.13, 29.36, 28.72, 25.96, 18.48.
【００５９】
次に、０．４９ｇの化合物１−９をベンゼン９０ｍＬに溶解し撹拌した。これに水酸化カリウム３．２８ｇとフェリシアン化カリウム９．６３ｇを溶解させた水溶液６５ｍＬを滴下した。ベンゼン層を水で洗浄しシリカゲルカラムクロマトグラフィーにて生成物を分離し化合物１−１０を０．３ｇ得た。
【００６０】
【化１７】
2011122089.tif 000013
【００６１】
化合物１−１０の１Ｈ−ＮＭＲ、１３Ｃ−ＮＭＲ測定結果を以下に示す。
１Ｈ-ＮＭＲ（５００ＭＨｚ，ＣＤＣｌ３）  δ： 7.47 (br, 1H), 7.31-7.03 (m, 15H), 6.92 (br, 1H), 6.82 (dd, Ｊ=9.0Hz, 2H), 6.71 (dd, Ｊ=9.5Hz, 2H), 6.64-6.61 (m, 2H), 6.48 (d, Ｊ=7.5Hz, 1H), 6.42 (d, Ｊ=8.0Hz, 1H), 6.09 (br, 1H), 5.54 (br, 1H), 4.54-4.51 (m, 1H), 4.18-4.15 (m, 2H), 4.00-3.93 (m, 2H), 3.84-3.80 (m, 3H), 3.33-2.94 (m, 7H), 1.94 (m, 3H), 1.83-1.70 (m, 4H), 1.55-1.42 (m, 4H).
１３Ｃ−ＮＭＲ（１２５ＭＨｚ，ＣＤＣｌ３）  δ： 167.95, 164.69, 147.42, 141.21, 138.34, 137.48, 136.84, 136.34, 134.98, 134.76, 133.78, 133.19, 132.82, 132.56, 132.05, 131.81, 128.52, 128.39, 128.29, 128.09, 127.19, 126.37, 125.57, 114.06, 113.71, 113.62, 113.26, 111.91, 68.17, 64.92, 55.68, 55.61, 35.65, 35.57, 34.78, 34.46, 29.42, 28.89, 26.14, 18.67.
【００６２】
次に、以上のようにして合成したフォトクロミック分子モノマーを用いて、ポリマーを合成する方法の一例を以下に示す。
【００６３】
６０ｍｇの化合物１−１０と２，２’−アゾビス（２，４−ジメチルバレロニトリル）０．２６ｍｇを２００μＬのＴＨＦに溶解し凍結アンプルに入れ、凍結脱気を１０回行なった後に封管した。この溶液を４０℃に温め撹拌しながら３日間反応させた。この後、反応液をジクロロメタンに溶解しメタノール中に滴下し再沈殿精製を行なった。析出した固体をろ過により回収しフォトクロミック分子のポリマー（ホモ重合体１−１）を３３．２ｍｇ得た。ＧＰＣによって重量平均分子量を測定した結果、２８４００であった。
【００６４】
【化１８】
2011122089.tif 000014
【００６５】
他のフォトクロミック分子のポリマーも出発物質を適宜選択することで同様に合成することができる。
【００６６】
＜実施例１のホモ重合体の試験１＞
以上のようにして合成したホモ重合体１−１を０．５ｍｇ測り取り、１０ｍＬのジクロロメタンに溶解した。この溶液を四面石英セルに入れ時間分解分光法にてポリマーの過渡吸収を測定した。この結果、図１に示すようにモノマーの状態よりもポリマーの方が発色体の半減期が長くなっており、発色体から消色体への反応速度を効果的に遅くすることに成功したことがわかった。
【００６７】
＜実施例１のホモ重合体の試験２＞
以上のようにして合成したホモ重合体１−１を２．５ｍｇ測り取り、５０μＬのクロロホルムに溶解した。この溶液１０μＬをカバーガラス上に乗せスピンコートによりキャスティングしフォトクロミックポリマーのフィルムを作製した。
【００６８】
フォトクロミックポリマー（ホモ重合体１−１）のフィルムの発色体の過渡吸収を時間分解分光法にて測定した。波長３５５ｎｍ（Ｎｄ−ＹＡＧレーザーの第三高調波）の励起光を照射し４００ｎｍの吸収を検出した。この結果、図９に示すように励起光を照射してから８００ミリ秒後にも発色している成分が存在しており、発色体から消色体への反応速度を効果的に遅くすることに成功した。
【００６９】
＜実施例２：フォトクロミックポリマーの共重合体＞
４０ｍｇの化合物１−１０、４ｍｇの化合物１−７、メタクリル酸メチル３．７４ｍｇと２，２’−アゾビス（２，４−ジメチルバレロニトリル）０．７ｍｇを２６７μＬのＴＨＦに溶解して凍結アンプルに入れ、凍結脱気を１０回行なった後、封管した。この溶液を４０℃に温め撹拌しながら３日間反応させた。この後、反応液をジクロロメタンに溶解しメタノール中に滴下し再沈殿精製を行なった。析出した固体をろ過により回収しフォトクロミック分子（化合物１−１０）と光増感性化合物（化合物１−７）とメタクリル酸メチルとの共重合体を３３．３ｍｇ得た。ＧＰＣによって重量平均分子量を測定した結果、１９５００であった。
【００７０】
＜実施例２の共重合体の試験１＞
以上のようにして合成した、フォトクロミック分子（化合物１−１０）と光増感性化合物（化合物１−７）とメタクリル酸メチルとのランダム共重合体０．５ｍｇを測り取り１０ｍＬのジクロロメタンに溶解した。この溶液を四面石英セルに入れ時間分解分光法にてポリマーの過渡吸収を測定した。この結果、図２に示すように共重合体もホモ重合体１−１と同様の発色体半減期を有しており、モノマーよりも消色反応速度を効果的に遅くすることに成功したことがわかった。
【００７１】
＜実施例２の共重合体の試験２＞
実施例１のホモ重合体の試験２と同様にしてフォトクロミックポリマーのフィルムを作製後、過渡吸収測定を行なった。その結果、図１０に示すように、共重合体のフィルムでもホモ重合体の結果と同様に励起光を照射してから８００ミリ秒経過後にも発色している成分が存在しており、発色体から消色体への反応速度を効果的に遅くすることに成功した。
【００７２】
＜実施例３：フォトクロミックポリマーのホモ重合体＞
まず、０．５ｇの化合物１−４と０．６３ｇの化合物１−１１と酢酸アンモニウム２．１９ｇを酢酸８ｍＬに溶解した後、１００℃にて５時間加熱した。アンモニア水で反応溶液を中和しジクロロメタンで生成物を抽出した。ジクロロメタン層を濃縮後シリカゲルカラムクロマトグラフィーにて生成物を分離し化合物１−１２を０．４８ｇ得た。
【００７３】
【化１９】
2011122089.tif 000015
【００７４】
化合物１−１２の１Ｈ−ＮＭＲ、１３Ｃ−ＮＭＲ測定結果を以下に示す。
１Ｈ−ＮＭＲ（５００ＭＨｚ，ＣＤＣｌ３）  δ： 9.82 (s, 1H), 9.19 (s, 1H), 7.32-7.26 (m, 2H), 7.13-7.12 (m, 1H), 7.09-7.08 (m, 2H), 6.89-6.83 (m, 2H), 6.79-6.77 (m, 1H), 6.69-6.68 (m, 2H), 6.63-6.61 (m, 2H), 4.27-4.25 (m, 1H), 4.02-4.00 (m, 1H), 3.90 (s, 6H), 3.88 (s, 6H), 3.13-3.03 (m, 6H).
１３Ｃ−ＮＭＲ（１２５ＭＨｚ，ＣＤＣｌ３）  δ： 190.44, 149.24, 149.12, 148.96, 148.28, 144.73, 144.27, 140.38, 140.12, 138.23, 138.06, 137.87, 136.74, 136.47, 136.10, 132.86, 132.67, 131.23, 130.88, 128.45, 127.51, 124.19, 121.18, 120.24, 112.21, 111.63, 111.43, 111.33, 56.25, 56.22, 56.02, 35.33, 35.20, 35.06, 31.58.
【００７５】
次に、０．４６ｇの化合物１−１２と０．３５ｇの化合物１−７とパラメトキシフェノール５１．３ｍｇ、酢酸アンモニウム０．９５ｇを酢酸６．５ｍＬに溶解し８０℃で５日間加熱した後、アンモニア水で中和しジクロロメタンで抽出した。ジクロロメタン層を濃縮した後、シリカゲルカラムクロマトグラフィーにて生成物を分離して化合物１−１３を０．６５ｇ得た。
【００７６】
【化２０】
2011122089.tif 000016
【００７７】
化合物１−１３の１Ｈ−ＮＭＲ、１３Ｃ−ＮＭＲ測定結果を以下に示す。
１Ｈ−ＮＭＲ（５００ＭＨｚ，ＤＭＳＯ−ｄ６）  δ： 11.47-11.42 (m, 2H), 7.13-7.08 (m, 4H), 7.01-6.98 (m, 1H), 6.92-6.86 (m, 3H), 6.78-6.76 (m, 3H), 6.69-6.51 (m, 9H), 6.02 (br, 1H), 5.66 (br, 1H), 4.61-4.45 (m, 2H), 4.11 (t, Ｊ=6.0Hz, 2H), 3.89-3.79 (m, 2H), 3.75-3.58 (m, 15H), 3.13-3.01 (m, 6H), 1.88 (s, 3H), 1.76-1.65 (m, 4H), 1.50-1.35 (m, 4H).
１３Ｃ−ＮＭＲ（１２５ＭＨｚ，ＣＤＣｌ３）  δ： 167.88, 148.91, 148.03, 145.93, 145.78, 139.94, 136.85, 136.63, 136.42, 133.54, 133.13, 130.71, 129.59, 128.67, 126.85, 125.86, 125.58, 123.91, 120.73, 120.34, 114.74, 114.19, 113.58, 111.72, 111.33, 111.17, 68.30, 68.02, 64.98, 56.10, 55.95, 55.45, 35.75, 35.58, 35.04, 34.57, 30.66, 29.55, 28.93, 26.19, 25.95, 18.68.
【００７８】
次に、０．５６ｇの化合物１−１３をベンゼン１００ｍＬに溶解し撹拌した。これに水酸化カリウム３．６１ｇとフェリシアン化カリウム１０．６ｇが溶解した水溶液７０ｍＬを滴下した。ベンゼン層を水で洗浄した後、シリカゲルカラムクロマトグラフィーにて生成物を分離して化合物１−１４を０．５２ｇ得た。
【００７９】
【化２１】
2011122089.tif 000017
【００８０】
化合物１−１４の１Ｈ−ＮＭＲ、１３Ｃ−ＮＭＲ測定結果を以下に示す。
１Ｈ−ＮＭＲ（５００ＭＨｚ，ＣＤＣｌ３）  δ： 7.30-6.42 (m, 22H), 6.10 (br, 1H), 5.55 (br, 1H), 4.61-4.45 (m, 1H), 4.17-4.12 (m, 2H), 3.99-3.89 (m, 2H), 3.91-3.55 (m, 15H), 3.35-2.90 (m, 7H), 1.94 (m, 3H), 1.85-1.62 (m, 4H), 1.50-1.35 (m, 4H).
１３Ｃ−ＮＭＲ（１２５ＭＨｚ，ＣＤＣｌ３）  δ： 167.86, 151.85, 141.74, 136.83, 136.49, 136.36, 136.12, 132.44, 132.23, 131.07, 131.00, 130.90, 129.51, 129.16, 128.83, 128.59, 128.55, 126.92, 126.44, 125.93, 125.85, 125.59, 115.08, 114.98, 114.81, 114.66, 114.37, 64.95, 64.90, 55.63, 55.59, 54.51, 35.41, 35.03, 34.85, 34.56, 33.17, 31.92, 30.66, 29.45, 29.39, 28.91, 28.87, 26.17, 26.08, 26.06, 22.98, 21.52, 18.67, 14.45.
【００８１】
次に、以上のようにして合成したフォトクロミック分子モノマーを用いて、ポリマーを合成する方法の一例を以下に示す。
【００８２】
６０ｍｇの化合物１−１４と２，２’−アゾビス（２，４−ジメチルバレロニトリル）０．２３ｍｇを２００μＬのＴＨＦに溶解し凍結アンプルに入れ、凍結脱気を１０回行なった後、封管した。この溶液を４０℃に温め撹拌しながら３日間反応させた。この後、反応液をジクロロメタンに溶解しメタノール中に滴下し再沈殿精製を行なった。析出した固体をろ過により回収しフォトクロミック分子のポリマー（ホモ重合体１−２）を２２．３ｍｇ得た。ＧＰＣによって重量平均分子量を測定した結果、９５００であった。
【００８３】
【化２２】
2011122089.tif 000018
【００８４】
＜実施例３のホモ重合体の試験１＞
以上のようにして合成したホモ重合体１−２を０．５ｍｇ測り取り、１０ｍＬのジクロロメタンに溶解した。この溶液を四面石英セルに入れ時間分解分光法にてポリマーの過渡吸収を測定した。この結果、図５に示すようにモノマーの状態よりもポリマーの方が発色体の半減期が長くなっており、発色体から消色体への反応速度を効果的に遅くすることに成功したことがわかった。
【００８５】
＜実施例３のホモ重合体の試験２＞
以上のようにして合成したホモ重合体１−２を２．５ｍｇ測り取り、５０μＬのクロロホルムに溶解した。この溶液１０μＬをカバーガラス上に乗せスピンコートによりキャスティングしフォトクロミックポリマーのフィルムを作製した。
【００８６】
フォトクロミックポリマー（ホモ重合体１−２）のフィルムの発色体の過渡吸収を時間分解分光法にて測定した。波長３５５ｎｍ（Ｎｄ−ＹＡＧレーザーの第三高調波）の励起光を照射し４００ｎｍの吸収を検出した。この結果、図１１に示すように励起光を照射してから８００ミリ秒後にも発色している成分が存在しており、発色体から消色体への反応速度を効果的に遅くすることに成功した。
【産業上の利用可能性】
【００８７】
フォトクロミック分子をポリマー化することにより、フォトクロミック分子の消色反応速度を低減させる方法が示された。この方法を用いれば消色反応速度が速すぎて発色体が蓄積せず、発色濃度が薄いフォトクロミック分子の消色反応速度を低減させることができ色づきの良いフォトクロミック分子材料の提供が可能となる。
【図１】
2011122089.tif 000024
【図２】
2011122089.tif 000025
【図３】
2011122089.tif 000026
【図４】
2011122089.tif 000027
【図５】
2011122089.tif 000028
【図６】
2011122089.tif 000029
【図７】
2011122089.tif 000030
【図８】
2011122089.tif 000031
【図９】
2011122089.tif 000032
【図１０】
2011122089.tif 000033
【図１１】
2011122089.tif 000034
【図１２】
2011122089.tif 000035